(57)【要約】【課題】機械的耐久性と静電的特性とを両立する電子写真感光体を製造する電子写真感光体の製造方法を提供することにある。【解決手段】支持体と、該支持体上に形成された電荷輸送層と、該電荷輸送層上に形成された保護層と、を有する電子写真感光体を製造する電子写真感光体の製造方法であって、該製造方法が、該電荷輸送層を形成する工程と、保護層用塗布液を用いて該電荷輸送層上に塗膜を形成し、該塗膜を乾燥させて保護層を形成する工程と、を有し、該保護層用塗布液が（α）重合性化合物と、それぞれ特定の量の（β）キシレンおよびトルエンからなる群より選択される少なくとも１種、（γ）シクロペンタノンおよびシクロヘキサノンからなる群より選択される少なくとも１種、並びに、（δ）テトラヒドロフランと、を含有し、該電荷輸送層が、電荷輸送物質と、特定の構造を有するポリカーボネート樹脂、または特定の構造を有するポリエステル樹脂を含有する。【選択図】なし【特許請求の範囲】
【請求項１】
支持体と、該支持体上に形成された電荷輸送層と、該電荷輸送層上に形成された保護層と、を有する電子写真感光体を製造する電子写真感光体の製造方法であって、
該製造方法が、該電荷輸送層を形成する工程と、保護層用塗布液を用いて該電荷輸送層上に塗膜を形成し、該塗膜を乾燥させて該保護層を形成する工程と、を有し、
該保護層用塗布液が
（α）重合性化合物
（β）キシレンおよびトルエンからなる群より選択される少なくとも１種
（γ）シクロペンタノンおよびシクロヘキサノンからなる群より選択される少なくとも１種
（δ）テトラヒドロフラン
を含有し、
該保護層用塗布液中の該（γ）の含有量が、該保護層用塗布液中の全溶剤に対して１質量％以上３０質量％以下であり、
該保護層用塗布液中の該（δ）の含有量が、該保護層用塗布液中の全溶剤に対して７０質量％以上９６質量％以下であり、
該保護層用塗布液中の該（β）の含有量が、該保護層用塗布液中の該（γ）と該（δ）との含有量の和に対して２質量％以上２０質量％以下であり、
該電荷輸送層が、電荷輸送物質と、式（Ｂ）で示される構造を有するポリカーボネート樹脂、または式（Ｃ）で示される構造を有するポリエステル樹脂と、を含有する
ことを特徴とする電子写真感光体の製造方法。
【化１】
2017116841.tif 000020
（Ｒ11〜Ｒ14およびＲ21〜Ｒ24は、それぞれ独立に水素原子、メチル基またはエチル基を示し、Ｘ１およびＸ２は、それぞれ独立に単結合、置換もしくは無置換のシクロヘキシリデン基、または式（Ｄ）で示される２価の基を示す。Ｙ１は、フェニレン基またはジフェニルエーテル基を示す。）
【化２】
2017116841.tif 000021
（Ｒ31およびＲ32は、それぞれ独立に、水素原子、メチル基またはフェニル基を示す。）
【請求項２】
前記（γ）が、シクロペンタノンを５０質量％以上１００質量％以下含む請求項１に記載の電子写真感光体の製造方法。
【請求項３】
前記（β）が、キシレンを５０質量％以上１００質量％以下含む請求項１または２に記載の電子写真感光体の製造方法。
【請求項４】
前記（β）の含有量と前記（γ）の含有量との比（前記（β）の含有量／前記（γ）の含有量）が０．１以上５以下である請求項１〜３のいずれか１項に記載の電子写真感光体の製造方法。
【請求項５】
前記ポリカーボネート樹脂が、式（Ｂ’）で示される構造を有するポリカーボネート樹脂であり、
前記ポリエステル樹脂が、式（Ｃ’）で示される構造を有するポリエステル樹脂である請求項１〜４のいずれか１項に記載の電子写真感光体の製造方法。
【化３】
2017116841.tif 000022
（Ｒ11〜Ｒ14およびＲ21〜Ｒ24は、それぞれ独立に水素原子、メチル基またはエチル基を示し、Ｚは無置換のシクロヘキシリデン基、または１〜３個のアルキル基で置換したシクロヘキシリデン基を示す。Ｙ１は、フェニレン基またはジフェニルエーテル基を示す。）
【請求項６】
前記（α）が、電荷輸送性構造を有する重合性化合物と、電荷輸送性構造を有さない重合性化合物と、を含む請求項１〜５のいずれか１項に記載の電子写真感光体の製造方法。
【請求項７】
前記（α）の電荷輸送性構造を有する重合性化合物が、式（Ａ）または式（Ａ’）で示される構造である請求項６に記載の電子写真感光体の製造方法。
【化４】
2017116841.tif 000023
（Ｆｎ１、Ｆｎ２は水素原子及びメチル基のいずれかを示し、ｓはそれぞれ独立に０〜３の整数を示し、置換基の数である。Ｆｎ３は重合性の官能基を有する置換基を示す。）
【請求項８】
請求項１〜７のいずれか１項に記載の電子写真感光体の製造方法で製造された電子写真感光体と、帯電手段、現像手段、転写手段およびクリーニング手段からなる群より選択される少なくとも１つの手段と、を一体に支持し、電子写真装置の本体に着脱自在であるプロセスカートリッジ。
【請求項９】
請求項１〜７のいずれか１項に記載の電子写真感光体の製造方法で製造された電子写真感光体、ならびに、帯電手段、露光手段、現像手段および転写手段を有する電子写真装置。
【発明の詳細な説明】
【技術分野】
【０００１】
本発明は、電子写真感光体の製造方法、プロセスカートリッジ、及び電子写真装置に関する。
【背景技術】
【０００２】
近年、電子写真装置ユーザーの多様化が進み、出力される画像には従来のものよりも高画質、高安定性が求められている。それに伴って電子写真装置に搭載される電子写真感光体についても上記特性のさらなる向上が求められている。
【０００３】
画像品質を安定的に維持するためには、長期にわたる繰り返し印刷を行っても静電疲労したりすることがないなどの静電的耐久性に優れることや、感光体表面が摩耗したり、傷が形成されたりすることがないなどの機械的耐久性に優れることが重要である。
【０００４】
機械的耐久性と静電的耐久性とを両立する技術として、特許文献１には、電子写真感光体が、電荷発生層と、電荷輸送物質及び結着樹脂を含有する電荷輸送層と、特定の保護層と、を有し、テトラヒドロフランおよびシクロペンタノンの含有量を特定の含有量とする技術が開示されている。該特定の保護層は、フィラーと、ポリカルボン酸化合物と、電荷輸送性構造を有する重合性化合物および電荷輸送性構造を有さない重合性化合物を含む硬化性樹脂と、を含有する。該特定の含有量とは、該電子写真感光体の全層の固形分量に対して、テトラヒドロフランについて５０ｐｐｍ以上１００００ｐｐｍ以下であり、シクロペンタノンについて１ｐｐｍ以上１００ｐｐｍ以下である。
【０００５】
また、特許文献２には、耐摩耗性の向上および露光部電位のジョブ内変動を抑制するための技術として、電子写真感光体の感光層の表面層にフィラー及び特定の量の芳香族炭化水素を含有する技術が開示されている。
【先行技術文献】
【特許文献】
【０００６】
【特許文献１】特開２０１１−１２３０８９号公報
【特許文献２】特開２０１３−１４２７０５号公報
【発明の概要】
【発明が解決しようとする課題】
【０００７】
近年、電子写真装置が使用される用途も広がり、オフィスでの使用に限られず、軽印刷としての使用も増えてきており、電子写真感光体としても、高い静電的安定性と機械的耐久性とが求められる。
しかしながら、特許文献１の技術を用いた場合にも機械的耐久性が不足する場合があることが明らかになった。また、特許文献２の技術を用いた場合にも、同様の課題が生じる場合があることが明らかになった。
【０００８】
本発明の目的は、機械的耐久性と静電的特性とを両立する電子写真感光体を製造する電子写真感光体の製造方法、並びに、該電子写真感光体の製造方法により製造された電子写真感光体を有するプロセスカートリッジ及び電子写真装置を提供することにある。
【課題を解決するための手段】
【０００９】
本発明に係る電子写真感光体の製造方法は、支持体と、該支持体上に形成された電荷輸送層と、該電荷輸送層上に形成された保護層と、を有する電子写真感光体を製造する電子写真感光体の製造方法であって、
該製造方法が、該電荷輸送層を形成する工程と、保護層用塗布液を用いて該電荷輸送層上に塗膜を形成し、該塗膜を乾燥させて該保護層を形成する工程と、を有し、
該保護層用塗布液が
（α）重合性化合物
（β）キシレンおよびトルエンからなる群より選択される少なくとも１種
（γ）シクロペンタノンおよびシクロヘキサノンからなる群より選択される少なくとも１種
（δ）テトラヒドロフラン
を含有し、
該保護層用塗布液中の該（γ）の含有量が、該保護層用塗布液中の全溶剤に対して１質量％以上３０質量％以下であり、
該保護層用塗布液中の該（δ）の含有量が、該保護層用塗布液中の全溶剤に対して７０質量％以上９６質量％以下であり、
該保護層用塗布液中の該（β）の含有量が、該保護層用塗布液中の該（γ）と該（δ）との含有量の和に対して２質量％以上２０質量％以下であり、
該電荷輸送層が、電荷輸送物質と、式（Ｂ）で示される構造を有するポリカーボネート樹脂または式（Ｃ）で示される構造を有するポリエステル樹脂を含有する
ことを特徴とする。
【化１】
2017116841.tif 000002
（Ｒ11〜Ｒ14およびＲ21〜Ｒ24は、それぞれ独立に水素原子、メチル基またはエチル基を示し、Ｘ１およびＸ２は、それぞれ独立に単結合、置換もしくは無置換のシクロヘキシリデン基、または式（Ｄ）で示される２価の基を示す。Ｙ１は、フェニレン基またはジフェニルエーテル基を示す。）
【化２】
2017116841.tif 000003
（Ｒ31およびＲ32は、それぞれ独立に、水素原子、メチル基またはフェニル基を示す。）
また、本発明に係るプロセスカートリッジは、上記電子写真感光体と、帯電手段、現像手段、転写手段およびクリーニング手段からなる群より選択される少なくとも１つの手段と、を一体に支持し、電子写真装置の本体に着脱自在であることを特徴とする。
さらに、本発明に係る電子写真装置は、上記電子写真感光体の製造方法で製造された電子写真感光体、ならびに、帯電手段、露光手段、現像手段および転写手段を有することを特徴とする。
【発明の効果】
【００１０】
本発明によれば、機械的耐久性と静電的特性とを両立する電子写真感光体を製造する電子写真感光体の製造方法、並びに、該電子写真感光体の製造方法により製造された電子写真感光体を有するプロセスカートリッジ及び電子写真装置を提供することができる。
【図面の簡単な説明】
【００１１】
【図１】本発明に係る電子写真感光体の製造方法で製造された電子写真感光体を有するプロセスカートリッジを備えた電子写真装置の例を示す図である。
【発明を実施するための形態】
【００１２】
本発明の電子写真感光体の製造方法は、支持体と、該支持体上に形成された電荷輸送層と、該電荷輸送層上に形成された保護層と、を有する電子写真感光体を製造する電子写真感光体の製造方法であって、該製造方法が、該電荷輸送層を形成する工程と、保護層用塗布液を用いて該電荷輸送層上に塗膜を形成し、該塗膜を乾燥させて該保護層を形成する工程と、を有し、該保護層用塗布液が（α）重合性化合物、（β）キシレンおよびトルエンからなる群より選択される少なくとも１種、（γ）シクロペンタノンおよびシクロヘキサノンからなる群より選択される少なくとも１種、（δ）テトラヒドロフランを含有し、該保護層用塗布液中の該（γ）の含有量が、該保護層用塗布液中の全溶剤に対して１質量％以上３０質量％以下であり、該保護層用塗布液中の該（δ）の含有量が、該保護層用塗布液中の全溶剤に対して７０質量％以上９６質量％以下であり、該保護層用塗布液中の該（β）の含有量が、該保護層用塗布液中の該（γ）と該（δ）との含有量の和に対して２質量％以上２０質量％以下であり、該電荷輸送層が式（Ｂ）で示される構造を有するポリカーボネート樹脂または式（Ｃ）で示される構造を有するポリエステル樹脂を含有することを特徴とする。
【化３】
2017116841.tif 000004
（Ｒ11〜Ｒ14およびＲ21〜Ｒ24は、それぞれ独立に水素原子、メチル基またはエチル基を示し、Ｘ１およびＸ２は、それぞれ独立に単結合、置換もしくは無置換のシクロヘキシリデン基、または式（Ｄ）で示される２価の基を示す。Ｙ１は、フェニレン基またはジフェニルエーテル基を示す。）
【化４】
2017116841.tif 000005
（Ｒ31およびＲ32は、それぞれ独立に、水素原子、メチル基またはフェニル基を示す。）
【００１３】
特許文献１に開示された技術に対する本発明の特徴は、保護層用塗布液中に、（β）キシレンおよびトルエンからなる群より選択される少なくとも１種を特定の量含有させていることである。また、特許文献２に開示された技術に対する本発明の特徴は、保護層用塗布液中に（γ）シクロペンタノンおよびシクロヘキサノンからなる群より選択される少なくとも１種を特定の量含有させることである。
【００１４】
本発明者らは、保護層用塗布液に（α）、および、特定の量の（β）、（γ）、（δ）を含有することにより機械的耐久性が向上する理由を以下のように推測している。
【００１５】
（α）、（γ）、（δ）を含有する保護層用塗布液を電荷輸送層上に塗布した場合、（γ）、（δ）は電荷輸送層を非常によく溶かすため、重合に関与しない電荷輸送層中の結着樹脂や電荷輸送物質が保護層中に多く溶け出す。それにより（α）重合性化合物の重合反応の阻害が起こり、本来得られるべき機械的強度が得られない場合がある。一方、（β）は（γ）、（δ）と比較すると電荷輸送層の溶解性が低い。また、（γ）、（δ）に対して（β）を特定量含有させて電荷輸送層の溶解性をさらに適正化することによって、保護層中に溶けだす電荷輸送層中の結着樹脂や電荷輸送物質の量が最適化され、硬化（重合反応）阻害が起きにくくなっているものと考えている。
【００１６】
〈保護層を形成する工程、保護層用塗布液について〉
本発明に係る電子写真感光体の製造方法は、保護層用塗布液を用いて電荷輸送層上に塗膜を形成し、該塗膜を乾燥させて保護層を形成する工程を有する。本発明に係る電子写真感光体の製造方法は、電荷輸送層を形成する工程に続けて保護層を形成する工程を行うことが好ましい。
【００１７】
保護層用塗布液は、下記（α）〜（δ）を含有する。
（α）重合性化合物
（β）キシレンおよびトルエンからなる群より選択される少なくとも１種
（γ）シクロペンタノンおよびシクロヘキサノンからなる群より選択される少なくとも１種
（δ）テトラヒドロフラン
【００１８】
〈（α）重合性化合物について〉
重合性化合物としては、例えば、アクリロイルオキシ基やスチリル基などの連鎖重合性官能基を有する化合物や、ヒドロキシ基、アルコキシシリル基、イソシアネート基、エポキシ基などの逐次重合性官能基を有する化合物が挙げられる。
【００１９】
耐摩耗性と電荷輸送能力との両立の観点から、（α）重合性化合物として電荷輸送性構造を有する重合性化合物を用いることが好ましいが、電荷輸送性構造を有さない重合性化合物を含有していてもよい。（α）が電荷輸送性構造を有する重合性化合物と、電荷輸送性構造を有さない重合性化合物と、を含むことがより好ましい。また、（α）は保護層用塗布液に対し５質量％以上、４０質量％以下含有することが好ましい。
【００２０】
電荷輸送性構造を有する重合物化合物が、下記式（Ａ）または（Ａ’）で示される構造を有する化合物であることがより好ましい。
【化５】
2017116841.tif 000006
【００２１】
前記式（Ａ）、（Ａ’）中、Ｆｎ１、Ｆｎ２は水素原子及びメチル基のいずれかを示し、ｓは０〜３の整数を示し、置換基の数である。Ｆｎ３は重合性の官能基を有する置換基を示す。
重合性の官能基としてはアクリロイルオキシ基、メタクリロイルオキシ基がより好ましい。
【００２２】
具体的には、下記式（Ａ−１）の構造を有する重合性化合物を用いることが特に好ましい。
【化６】
2017116841.tif 000007
【００２３】
〈（β）について〉
（β）はキシレンおよびトルエンからなる群より選択される少なくとも１種より選択される。電荷輸送層の溶出の観点から、（β）の保護層用塗布液中の含有量は、後述する（γ）と（δ）との含有量の和に対して２質量％以上２０質量％以下の範囲である。（β）としてキシレンまたはトルエンをそれぞれ単独で用いても構わないし、混合して用いても構わない。（β）はキシレンを５０質量％以上１００質量％以下含むことがより好ましい。
【００２４】
〈（γ）について〉
（γ）はシクロペンタノンおよびシクロヘキサノンからなる群より選択される少なくとも１種より選択される。（γ）としてシクロペンタノンまたはシクロヘキサノンをそれぞれ単独で用いても構わないし、混合して用いても構わない。電荷輸送層の溶出の観点から、保護層用塗布液中の（γ）の含有量は、保護層用塗布液中の全溶剤に対して１質量％以上３０質量％以下の範囲である。さらには、（γ）が、シクロペンタノンを５０質量％以上１００質量％以下含むことがより好ましい。
【００２５】
〈（δ）テトラヒドロフランについて〉
電荷輸送層の溶出の観点から、保護層用塗布液中の（δ）の含有量が、保護層用塗布液中の全溶剤に対して７０質量％以上９６質量％以下であることが好ましい。
【００２６】
〈（β）と（γ）との含有量比について〉
保護層用塗布液中の（β）の含有量と、保護層用塗布液中の（γ）の含有量と、の比（（β）の含有量／（γ）の含有量）が０．１以上５以下であることがより好ましい。この比がかかる範囲であると、電荷輸送層中の結着樹脂や電荷輸送物質が溶け出す量が最適化され、保護層の硬化（重合反応の）阻害をさらに抑制できると共に、電子写真感光体の電位がより安定する。
【００２７】
〈電荷輸送層について〉
電荷輸送層は少なくとも結着樹脂と、電荷輸送物質と、により構成される。本発明における結着樹脂とは、下記式（Ｂ）で示される繰り返し構造単位を有するポリカーボネート樹脂または下記式（Ｃ）で示される繰り返し構造単位を有するポリエステル樹脂であることが好ましい。
【化７】
2017116841.tif 000008
【００２８】
式（Ｂ）中、Ｒ11〜Ｒ14は、それぞれ独立に、水素原子、メチル基またはエチル基を示す。Ｘ１は、単結合、置換もしくは無置換のシクロヘキシリデン基、または、下記式（Ｄ）で示される２価の基を示す。
【００２９】
式（Ｃ）中、Ｒ21〜Ｒ24は、それぞれ独立に、水素原子、メチル基またはエチル基を示す。Ｘ２は、単結合、置換もしくは無置換のシクロヘキシリデン基、または、下記式（Ｄ）で示される２価の基を示す。Ｙ１は、フェニレン基またはジフェニルエーテル基を示す。Ｙ１は、ｍ−フェニレン基、ｐ−フェニレン基または２つのｐ−フェニレン基が酸素原子を介して結合した２価の基であることがより好ましい。
【化８】
2017116841.tif 000009
式（Ｄ）中、Ｒ31およびＲ32は、それぞれ独立に、水素原子、メチル基またはフェニル基を示す。
【００３０】
下記式（Ｂ’）で示される繰り返し構造単位を有するポリカーボネートがより好ましい。また、下記式（Ｃ’）で示される繰り返し構造単位を有するポリエステル樹脂がより好ましい。
【化９】
2017116841.tif 000010
【００３１】
Ｒ11〜Ｒ14およびＲ21〜Ｒ24は、それぞれ独立に、水素原子、メチル基またはエチル基を示す。Ｚは無置換のシクロヘキシリデン基、または１〜３個のアルキル基で置換したシクロヘキシリデン基を示す。１〜３個のアルキル基は、それぞれ独立にメチル基、エチル基またはブチル基であることが好ましい。Ｙ１は、フェニレン基またはジフェニルエーテル基を示す。
【００３２】
以下に、式（Ｂ）、式（Ｂ’）で示されるポリカーボネート樹脂Ｂの繰り返し構造単位の具体例を示す。
【化１０】
2017116841.tif 000011
【００３３】
ポリカーボネート樹脂Ｂの繰り返し構造単位は上記の（Ｂ−１）〜（Ｂ−１１）の構造単位のうち、１種の重合体でも、２種以上の共重合体であってもよい。上記したように、これらの中でも式（Ｂ’）で示される繰り返し構造単位を有するポリカーボネート樹脂Ｂである、式（Ｂ−４）、（Ｂ−５）、（Ｂ−６）、（Ｂ−７）で示される繰り返し構造単位を有するポリエステル樹脂が特に好ましい。
【００３４】
以下に、式（Ｃ）、式（Ｃ’）で示されるポリエステル樹脂Ｃの繰り返し構造単位の具体例を示す。
【化１１】
2017116841.tif 000012
【００３５】
【化１２】
2017116841.tif 000013
【００３６】
ポリエステル樹脂Ｃの繰り返し構造単位は上記の（Ｃ−１）〜（Ｃ−１２）の構造単位のうち、１種の重合体でも、２種以上の共重合体であってもよい。これらの中でも式（Ｃ’）で示される繰り返し構造単位を有するポリエステル樹脂Ｃである、式（Ｃ−４）、（Ｃ−５）、（Ｃ−６）、（Ｃ−７）、（Ｃ−１２）で示される繰り返し構造単位を有するポリエステル樹脂が特に好ましい。
【００３７】
上記ポリカーボネート樹脂Ｂ、および上記ポリエステル樹脂Ｃのその共重合形態は、ブロック共重合、ランダム共重合、交互共重合などいずれの形態であってもよい。
【００３８】
これらのポリカーボネート樹脂Ｂ、およびポリエステル樹脂Ｃの平均重量分子量としては、２００００以上３０００００以下が好ましく、５００００以上２５００００以下がより好ましい。本発明における樹脂の重量平均分子量とは、特開２００７−７９５５５号公報に記載の方法により測定されたポリスチレン換算の重量平均分子量である。
【００３９】
本発明における電荷輸送物質としては特に制限はなく、周知慣用されている電荷輸送物質を１種類以上用いることができる。電荷輸送物質として具体的には、トリアリールアミン化合物、ヒドラゾン化合物、スチリル化合物、スチルベン化合物、エナミン化合物などが挙げられる。
【００４０】
本発明において、前記電荷輸送物質は下記式（Ｅ）で示される部分構造を有する電荷輸送物質であることが好ましい。
【化１３】
2017116841.tif 000014
式（Ｅ）中、Ｐｈ１およびＰｈ２はそれぞれ独立に、置換もしくは無置換のフェニル基である。
【００４１】
好ましくは下記構造式（Ｅ−１）〜（Ｅ−８）で示される化合物である。中でも（Ｅ−１）〜（Ｅ−３）、（Ｅ−８）の構造を有する電荷輸送物質であることがより好ましい。また、分子量が３０００以下であることが好ましい。
【化１４】
2017116841.tif 000015
【００４２】
【化１５】
2017116841.tif 000016
【００４３】
〈電子写真感光体の構成〉
次に、本発明に係る電子写真感光体の構成について説明する。
本発明に係る電子写真感光体は、支持体と、該支持体上に形成された電荷発生層および電荷輸送層と、該電荷輸送層上に形成された保護層と、を有する電子写真感光体である。また、感光層は、支持体側から電荷発生層、電荷輸送層の順で積層された構成を有する積層型（機能分離型）感光層（順層型感光層）になっている。すなわち、電荷輸送層と保護層とが直接接している。また、複数の電荷発生層を積層した構成としてもよいし、複数の電荷輸送層を積層した構成としてもよい。
【００４４】
（支持体）
支持体としては、導電性を有するもの（導電性支持体）であることが好ましい。支持体の材料としては、例えば、鉄、銅、金、銀、アルミニウム、亜鉛、チタン、鉛、ニッケル、スズ、アンチモン、インジウム、クロム、アルミニウム合金、ステンレスなどの金属（合金）が挙げられる。また、支持体の材料として、例えば、アルミニウム、アルミニウム合金、酸化インジウム−酸化スズ合金を用いて真空蒸着によって形成した被膜を有する金属製支持体やプラスチック製支持体を用いることもできる。
【００４５】
また、カーボンブラック、酸化スズ粒子、酸化チタン粒子、銀粒子などの導電性粒子をプラスチックや紙に含浸させた支持体や、導電性結着樹脂で形成された支持体を用いることもできる。
【００４６】
支持体の表面は、レーザー光の散乱による干渉縞の抑制を目的として、例えば、切削処理、粗面化処理、アルマイト処理を施してもよい。
【００４７】
（導電層）
支持体と、後述の下引き層との間には、例えば、レーザー光の散乱による干渉縞の抑制や、支持体の傷の被覆を目的として、導電層を設けてもよい。導電層は、カーボンブラック、導電性顔料、抵抗調節顔料を結着樹脂とともに溶剤に分散処理することによって得られる導電層用塗布液を塗布して塗膜を形成し、得られた塗膜を乾燥させることによって形成することができる。また、導電層用塗布液には、例えば、加熱、紫外線照射、放射線照射により硬化重合する化合物を添加してもよい。
【００４８】
導電層に用いられる結着樹脂としては、例えば、アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、フェノール樹脂、ブチラール樹脂、ポリアクリレート樹脂、ポリアセタール樹脂、ポリアミドイミド樹脂、ポリアミド樹脂、ポリアリルエーテル樹脂、ポリイミド樹脂、ポリウレタン樹脂、ポリエステル樹脂、ポリカーボネート樹脂、ポリエチレン樹脂が挙げられる。
【００４９】
導電性顔料および抵抗調節顔料としては、例えば、アルミニウム、亜鉛、銅、クロム、ニッケル、銀、ステンレスなどの金属（合金）の粒子や、これらをプラスチックの粒子の表面に蒸着したものが挙げられる。また、酸化亜鉛、酸化チタン、酸化スズ、酸化アンチモン、酸化インジウム、酸化ビスマス、スズがドープされている酸化インジウム、アンチモンやタンタルがドープされている酸化スズなどの金属酸化物の粒子を用いることもできる。これらは、１種のみ用いてもよいし、２種以上を組み合わせて用いてもよい。
【００５０】
さらに、導電性顔料および抵抗調節顔料には、表面処理を施すことができる。表面処理剤としては、例えば、界面活性剤、シランカップリング剤、チタンカップリング剤が用いられる。
【００５１】
さらに、光散乱を目的として、シリコーン樹脂微粒子やアクリル樹脂微粒子などの粒子を導電層用塗布液に添加してもよい。また、レベリング剤、分散剤、酸化防止剤、紫外線吸収剤、可塑剤、整流性材料などの添加剤を導電層用塗布液に含有させてもよい。
【００５２】
導電層の膜厚は、０．２μｍ以上４０μｍ以下であることが好ましく、１μｍ以上３５μｍ以下であることがより好ましく、５μｍ以上３０μｍ以下であることがより好ましい。
【００５３】
（下引き層）
支持体または導電層と感光層（電荷発生層、電荷輸送層）との間には、感光層の接着性改良、支持体からの電荷注入性改良を目的として、下引き層（中間層）を設けてもよい。下引き層は、結着樹脂、および溶剤を混合することによって得られる下引き層用塗布液の塗膜を形成し、この塗膜を乾燥させることによって下引き層を形成することができる。
【００５４】
下引き層に用いられる結着樹脂としては、例えば、ポリビニルアルコール樹脂、ポリエチレンオキシド樹脂、エチルセルロース樹脂、メチルセルロース樹脂、カゼイン樹脂、ポリアミド樹脂（ナイロン６、ナイロン６６、ナイロン６１０、共重合ナイロンおよびＮ−アルコキシメチル化ナイロンなど）、ポリウレタン樹脂、アクリル樹脂、アリル樹脂、アルキッド樹脂、フェノール樹脂、エポキシ樹脂が挙げられる。
【００５５】
下引き層の膜厚は、０．０５μｍ以上４０μｍ以下であることが好ましい。
【００５６】
下引き層には、金属酸化物粒子を含有させてもよい。下引き層に用いられる金属酸化物粒子は、酸化チタン、酸化亜鉛、酸化スズ、酸化ジルコニウム、酸化アルミニウムからなる群より選択される少なくとも１種の金属酸化物を含有することが好ましい。上記の金属酸化物を含有する金属酸化物粒子の中でも、酸化亜鉛を含有する金属酸化物粒子がより好ましい。
金属酸化物粒子は、その表面がシランカップリング剤などの表面処理剤で処理されていてもよい。
【００５７】
分散方法としては、ホモジナイザー、超音波分散機、ボールミル、サンドミル、ロールミル、振動ミル、アトライター、液衝突型高速分散機を用いた方法が挙げられる。
【００５８】
下引き層には、例えば、下引き層の表面粗さの調整、または下引き層のひび割れ軽減を目的として、有機樹脂粒子や、レベリング剤をさらに含有させてもよい。有機樹脂粒子としては、シリコーン粒子などの疎水性有機樹脂粒子や、架橋型ポリメタクリレート樹脂（ＰＭＭＡ）粒子などの親水性有機樹脂粒子を用いることができる。
【００５９】
下引き層には、各種添加物を含有させることができる。添加物としては、例えば金属、導電性物質、電子輸送性物質、金属キレート化合物、シランカップリング剤などの有機金属化合物が挙げられる。
【００６０】
（電荷発生層）
電荷発生層は、電荷発生物質を結着樹脂および溶剤とともに分散して得られる電荷発生層用塗布液を塗布して塗膜を形成し、これを乾燥させることによって形成することができる。また、電荷発生層は、電荷発生物質の蒸着膜としてもよい。
【００６１】
感光層に用いられる電荷発生物質としては、例えば、アゾ顔料、フタロシアニン顔料、インジゴ顔料、ペリレン顔料、多環キノン顔料、スクワリリウム色素、チアピリリウム塩、トリフェニルメタン色素、キナクリドン顔料、アズレニウム塩顔料、シアニン染料、アントアントロン顔料、ピラントロン顔料、キサンテン色素、キノンイミン色素、スチリル色素が挙げられる。
【００６２】
これら電荷発生物質は、１種のみ用いてもよく、２種以上用いてもよい。これらの中でも、感度の観点から、オキシチタニウムフタロシアニン、クロロガリウムフタロシアニン、ヒドロキシガリウムフタロシアニンが好ましい。さらに、ヒドロキシガリウムフタロシアニンの中でも、ＣｕＫβ特性Ｘ線回折におけるブラッグ角２θの７．４°±０．３°および２８．２°±０．３°に強いピークを有する結晶形のヒドロキシガリウムフタロシアニン結晶が好ましい。
【００６３】
電荷発生層に用いられる結着樹脂としては、例えば、ポリカーボネート樹脂、ポリエステル樹脂、ブチラール樹脂、ポリビニルアセタール樹脂、アクリル樹脂、酢酸ビニル樹脂、尿素樹脂が挙げられる。これらの中でも、ブチラール樹脂が好ましい。これらは、単独、混合または共重合体として、１種または２種以上用いることができる。
【００６４】
分散方法としては、例えば、ホモジナイザー、超音波分散機、ボールミル、サンドミル、ロールミル、アトライターを用いた方法が挙げられる。
【００６５】
電荷発生層における電荷発生物質と結着樹脂との割合は、結着樹脂１質量部に対して電荷発生物質が０．３質量部以上１０質量部以下であることが好ましい。
【００６６】
電荷発生層には、必要に応じて、例えば、増感剤、レベリング剤、分散剤、酸化防止剤、紫外線吸収剤、可塑剤、整流性材料を添加することもできる。
【００６７】
電荷発生層の膜厚は、０．０１μｍ以上５μｍ以下であることが好ましく、０．１μｍ以上２μｍ以下であることがより好ましい。
【００６８】
（電荷輸送層、電荷輸送層を形成する工程）
電荷発生層上には、電荷輸送層が形成される。電荷輸送層は、電荷輸送物質と結着樹脂とを溶剤に溶解させて得られる電荷輸送層用塗布液を塗布して塗膜を形成し、この塗膜を乾燥させることによって形成することができる。
【００６９】
電荷輸送物質としては、前述したように、トリアリールアミン化合物、ヒドラゾン化合物、スチリル化合物、スチルベン化合物、エナミン化合物、前記式（Ｅ）の部分構造を有する電荷輸送物質が例示される。他の電荷輸送物質としては、ピレン化合物、Ｎ−アルキルカルバゾール化合物、ヒドラゾン化合物、Ｎ，Ｎ−ジアルキルアニリン化合物、ジフェニルアミン化合物、トリフェニルアミン化合物、トリフェニルメタン化合物、ピラゾリン化合物、ブタジエン化合物が挙げられる。これら電荷輸送物質は、１種のみ用いてもよく、２種以上用いてもよい。これら電荷輸送物質の中でも、前記式（Ｅ）の部分構造を有するものが好ましく、（Ｅ−１）〜（Ｅ−３）、（Ｅ−８）で示される化合物を含むことがより好ましい。
【００７０】
電荷輸送層に用いられる結着樹脂としては、上記式（Ｂ）で示される繰り返し構造単位を有するポリカーボネート樹脂Ｂまたは上記式（Ｃ）で示される繰り返し構造単位を有するポリエステル樹脂Ｃであることが好ましい。これらの結着樹脂の中でも式（Ｂ−４）、（Ｂ−５）、（Ｂ−６）、（Ｂ−７）で示される繰り返し構造単位を有するポリカーボネート樹脂が好ましい。
【００７１】
また、電荷輸送層中には上記ポリカーボネート樹脂Ｂまたはポリエステル樹脂Ｃと共に、他の結着樹脂を含有してもよい。他の結着樹脂としては、例えば、アクリル樹脂、ポリビニルカルバゾール樹脂、フェノキシ樹脂、ポリビニルブチラール樹脂、ポリスチレン樹脂、ポリビニルアセテート樹脂、ポリサルホン樹脂、塩化ビニリデン、アクリロニトリル共重合体、ポリビニルベンザール樹脂が挙げられる。これらは、単独、混合または共重合体として、１種または２種以上用いることができる。
【００７２】
電荷輸送層用塗布液に用いられる溶剤は、例えば、アルコール系溶剤、スルホキシド溶剤、ケトン系溶剤、エーテル系溶剤、エステル系溶剤、芳香族炭化水素系溶剤などが挙げられる。
【００７３】
本発明に係る電荷輸送層は、必要に応じて、例えば劣化防止剤（酸化防止剤、紫外線吸収剤）、可塑剤、レベリング剤、有機微粒子、無機微粒子を添加することもできる。
劣化防止剤としては、例えば、ヒンダードフェノール系酸化防止剤、ヒンダードアミン系耐光安定剤、硫黄原子含有酸化防止剤、リン原子含有酸化防止剤が挙げられる。
有機微粒子としてはフッ素原子含有樹脂微粒子、ポリスチレン微粒子、ポリエチレン樹脂粒子のような高分子樹脂粒子が挙げられる。
無機微粒子としては、例えば、シリカ、アルミナのような金属酸化物が挙げられる。
【００７４】
（保護層、保護層を形成する工程）
電荷輸送層上に形成する保護層は、上記したように重合性化合物（α）を溶剤（β）〜（δ）に溶解、または分散させて得られる保護層用塗布液の塗膜を電荷輸送層上に形成し、塗膜を架橋または重合反応を用いて硬化（重合）させて形成する。
【００７５】
硬化させる反応としては、例えば、ラジカル重合、イオン重合、熱重合、光重合、放射線重合（電子線重合）、プラズマＣＶＤ法、光ＣＶＤ法などが挙げられる。
【００７６】
また、保護層には、導電性粒子や電荷輸送物質を添加してもよい。導電性粒子としては、上記導電層に用いられる導電性顔料を用いることができる。電荷輸送物質としては、上記電荷輸送層に用いられる電荷輸送物質を用いることができる。
【００７７】
また、保護層には、有機樹脂粒子や無機粒子を含有させてもよい。有機樹脂粒子としては、フッ素原子含有樹脂粒子、アクリル樹脂粒子が挙げられる。無機粒子としては、アルミナ、シリカ、チタニアが挙げられる。
さらに、保護層には、導電性粒子、酸化防止剤、紫外線吸収剤、可塑剤、レベリング剤などを添加してもよい。
【００７８】
保護層の膜厚は、０．１μｍ以上３０μｍ以下であることが好ましく、１μｍ以上１０μｍ以下であることがより好ましい。
【００７９】
（各層の塗布方法）
上記各層の塗布液を塗布する方法としては、例えば、浸漬塗布法（浸漬コーティング法）、スプレーコーティング法、スピンナーコーティング法、ローラーコーティング法、マイヤーバーコーティング法、ブレードコーティング法を用いることができる。これらの中でも浸漬塗布法、スプレーコーティング法が好ましい。
【００８０】
〈プロセスカートリッジおよび電子写真装置の構成〉
図１に、本発明の電子写真感光体の製造方法で製造された電子写真感光体を有するプロセスカートリッジを備えた電子写真装置の例を示す。
図１において、円筒状の電子写真感光体１は、軸２を中心に矢印方向（図１における時計回り方向）に所定の周速度（プロセススピード）をもって回転駆動される。電子写真感光体１の表面は、回転過程において、帯電手段３（一次帯電手段：例えば、帯電ローラーなど）により、正または負の所定電位に均一に帯電される。次いで、帯電された電子写真感光体１の表面には、露光手段（画像露光手段）（不図示）から露光光（画像露光光）４が照射され、目的の画像情報に対応した静電潜像が形成されていく。露光光４は、例えば、スリット露光やレーザービーム走査露光などの露光手段から出力される、目的の画像情報の時系列電気デジタル画像信号に対応して強度変調された光である。
【００８１】
電子写真感光体１の表面に形成された静電潜像は、現像手段５内に収容された現像剤（トナー）で現像（正規現像または反転現像）され、電子写真感光体の表面にはトナー像が形成される。電子写真感光体１の表面に形成されたトナー像は、転写手段（例えば、転写ローラーなど）６からの転写バイアスによって、転写材Ｐ上に転写されていく。このとき、転写材Ｐは、転写材供給手段（不図示）から電子写真感光体１の回転と同期して取り出されて、電子写真感光体１と転写手段６との間（当接部）に給送される。また、転写手段６には、トナーの保有電荷とは逆極性のバイアス電圧がバイアス電源（不図示）から印加される。
【００８２】
トナー像が転写された転写材Ｐは、電子写真感光体１の表面から分離されて、定着手段８へ搬送されてトナー像の定着処理を受けることにより、画像形成物（プリント、コピー）として電子写真装置外へプリントアウトされる。
【００８３】
トナー像が転写材Ｐに転写された後の電子写真感光体１の表面は、クリーニング手段７により、転写残りの現像剤（転写残トナー）などの付着物の除去を受けて清浄される。
さらに、電子写真感光体１の表面には、前露光手段（不図示）から前露光が照射され、除電処理された後、繰り返し画像形成に使用される。なお、図１に示すように、帯電手段３が帯電ローラーなどを用いた接触帯電手段である場合は、前露光手段は必ずしも必要ではない。
【００８４】
本発明においては、上述の電子写真感光体１、帯電手段３、現像手段５およびクリーニング手段７などの構成要素のうち、複数の構成要素を容器に納めて一体に支持してプロセスカートリッジを形成してもよい。このプロセスカートリッジを電子写真装置の本体に対して着脱自在に構成することができる。例えば、電子写真感光体１と、帯電手段３、現像手段５およびクリーニング手段７から選択される少なくとも１つとを一体に支持してカートリッジ化する。そして、電子写真装置の本体のレールなどの案内手段１０を用いて電子写真装置の本体に着脱自在なプロセスカートリッジ９とすることができる。
【００８５】
露光光４は、電子写真装置が複写機やプリンターである場合には、原稿からの反射光や透過光であってもよい。または、センサーで原稿を読み取り、信号化し、この信号に従って行われるレーザービームの走査、ＬＥＤアレイの駆動もしくは液晶シャッターアレイの駆動などにより放射される光であってもよい。
【実施例】
【００８６】
以下、具体的な実施例を挙げて、本発明をより詳細に説明する。なお、実施例中の「部」は「質量部」を意味する。
【００８７】
・電子写真感光体の製造例
（感光体１の製造例）
直径３０ｍｍ、長さ３５７．５ｍｍのアルミニウムシリンダーを支持体（円筒状支持体）とした。
次に、酸化スズで被覆されている硫酸バリウム粒子（商品名：パストランＰＣ１、三井金属鉱業（株）製）６０部、酸化チタン粒子（商品名：ＴＩＴＡＮＩＸ  ＪＲ、テイカ（株）製）１５部、レゾール型フェノール樹脂（商品名：フェノライト  Ｊ−３２５、ＤＩＣ（株）（旧：大日本インキ化学工業（株））製、固形分７０質量％）４３部、シリコーンオイル（商品名：ＳＨ２８ＰＡ、東レ・ダウコーニング（株）（旧：東レ・シリコーン（株））製）０．０１５部、シリコーン樹脂粒子（商品名：トスパール１２０、モメンティブ・パフォーマンス・マテリアルズ・ジャパン合同会社（旧：東芝シリコーン（株））製）３．６部、２−メトキシ−１−プロパノール５０部、および、メタノール５０部を、ボールミルに入れ、２０時間分散処理することによって、導電層用塗布液を調製した。この導電層用塗布液を支持体上に浸漬塗布し、得られた塗膜を１時間１４０℃で加熱し、硬化させることによって、膜厚１５μｍの導電層を形成した。
【００８８】
次に、共重合ナイロン（商品名：アミランＣＭ８０００、東レ（株）製）１０部およびメトキシメチル化６ナイロン樹脂（商品名：トレジンＥＦ−３０Ｔ、ナガセケムテックス（株）（旧：帝国化学産業（株））製）３０部を、メタノール４００部／ｎ−ブタノール２００部の混合溶剤に溶解させることによって、下引き層用塗布液を調製した。この下引き層用塗布液を導電層上に浸漬塗布し、得られた塗膜を３０分間１００℃で乾燥させることによって、膜厚０．４５μｍの下引き層を形成した。
【００８９】
次に、ＣｕＫβ特性Ｘ線回折におけるブラッグ角２θ±０．２°の７．４°および２８．２°に強いピークを有する結晶形のヒドロキシガリウムフタロシアニン結晶（電荷発生物質）２０部、下記構造式（１）で示されるカリックスアレーン化合物０．２部、
【化１６】
2017116841.tif 000017
ポリビニルブチラール（商品名：エスレックＢＸ−１、積水化学工業（株）製）１０部、および、シクロヘキサノン６００部を、直径１ｍｍガラスビーズを用いたサンドミルに入れた。そして、４時間分散処理した後、酢酸エチル７００部を加えることによって、電荷発生層用塗布液を調製した。この電荷発生層用塗布液を電荷輸送層上に浸漬塗布し、得られた塗膜を１５分間８０℃で乾燥させることによって、膜厚０．１７μｍの電荷発生層を形成した。
【００９０】
次に、上記式（Ｅ−１）で示される化合物７２部（電荷輸送物質）、上記式（Ｅ−３）で示される化合物８部（電荷輸送物質）、ポリカーボネート樹脂（商品名：ユーピロンＺ４００、三菱エンジニアリングプラスチックス（株）製、ビスフェノールＺ型のポリカーボネート（Ｂ−４）構造を有する）１００部を、混合キシレン６００部およびジメトキシメタン２００部の混合溶剤に溶解させることによって、電荷輸送層用塗布液を調製した。この電荷輸送層用塗布液を前記電荷発生層上に浸漬塗布して塗膜を形成し、得られた塗膜を３０分間１００℃で乾燥させることによって、膜厚１８μｍの電荷輸送層を形成した。
【００９１】
次に、構造式（Ａ−１）で示される電荷輸送性構造を有するラジカル重合性化合物４部、電荷輸送性構造を有さないラジカル重合性化合物（ＫＡＹＡＲＡＤ  ＴＭＰＴＡ、日本化薬製、分子量：２９６、官能基数３官能、分子量／官能基数＝９９）４部、光重合開始剤（１−ヒドロキシ−シクロヘキシル−フェニル−ケトン、イルガキュア１８４、ＢＡＳＦ社（旧：チバ・スペシャルティ・ケミカルズ社）製）０．５部をテトラヒドロフラン５０部、シクロペンタノン１部、キシレン１．２部の混合溶剤に溶解させることにより保護層用塗布液を調整した。
【００９２】
得られた保護層用塗布液を用いて、電荷輸送層上にスプレー塗工法により塗布して塗膜を形成した。次いで、２分間自然乾燥した後、メタルハライドランプを用い、照射距離５０ｍｍ、照射強度５００ｍＷ／ｃｍ２で温度は４５℃に保ちながら５０秒照射し、自然乾燥後の塗膜を硬化させた。さらに１３０℃で２０分乾燥させ、膜厚５μｍの保護層を形成した。
保護層用塗布液の詳細を表１に示す。得られた電子写真感光体を「感光体１」とする。
【００９３】
（感光体２〜１２の製造例）
感光体１の製造例において（α）、（β）、（γ）、（δ）を表１に示すように変更した以外はすべて感光体１の製造例と同様にして電子写真感光体を作製した。保護層用塗布液の詳細を表１に示す。得られた電子写真感光体を「感光体２〜感光体１２」とする。
【００９４】
（感光体１３の製造例）
感光体１の製造例と同様に電荷発生層まで形成した後、式（Ｅ−８）で示される化合物１００部（電荷輸送物質）、ポリカーボネート樹脂（商品名：ユーピロンＺ４００、三菱エンジニアリングプラスチックス（株）製、ビスフェノールＺ型のポリカーボネート）１００部を、混合キシレン６００部およびジメトキシメタン２００部の混合溶剤に溶解させることによって、電荷輸送層用塗布液を調製した。この電荷輸送層用塗布液を前記電荷発生層上に浸漬塗布して塗膜を形成し、得られた塗膜を３０分間１００℃で乾燥させることによって、膜厚１８μｍの電荷輸送層を形成した。
【００９５】
次に、感光体１の製造例と同様に膜厚５μｍの保護層を形成した。保護層用塗布液の詳細を表１に示す。得られた電子写真感光体を「感光体１３」とする。
【００９６】
（感光体１４の製造例）
感光体１の製造例と同様に電荷発生層まで形成した後、式（Ｅ−１）で示される化合物７２部（電荷輸送物質）、式（Ｅ−３）で示される化合物８部（電荷輸送物質）、式（Ｂ−６）で示されるポリカーボネート（粘度平均分子量Ｍｖ：６００００）１００部を、混合キシレン６００部およびジメトキシメタン２００部の混合溶剤に溶解させることによって、電荷輸送層用塗布液を調製した。この電荷輸送層用塗布液を前記電荷発生層上に浸漬塗布して塗膜を形成し、得られた塗膜を３０分間１００℃で乾燥させることによって、膜厚１８μｍの電荷輸送層を形成した。
【００９７】
次に、感光体１の製造例と同様に膜厚５μｍの保護層を形成した。保護層用塗布液の詳細を表１に示す。得られた電子写真感光体を「感光体１４」とする。
【００９８】
（感光体１５の製造例）
感光体１の製造例と同様に電荷発生層まで形成した後、式（Ｅ−１）で示される化合物７２部（電荷輸送物質）、式（Ｅ−３）で示される化合物８部（電荷輸送物質）、式（Ｃ−１２）で示されるポリエステル（粘度平均分子量Ｍｖ：１０００００）１００部を、混合キシレン６００部およびジメトキシメタン２００部の混合溶剤に溶解させることによって、電荷輸送層用塗布液を調製した。この電荷輸送層用塗布液を前記電荷発生層上に浸漬塗布して塗膜を形成し、得られた塗膜を３０分間１００℃で乾燥させることによって、膜厚１８μｍの電荷輸送層を形成した。
【００９９】
次に、感光体１の製造例と同様に膜厚５μｍの保護層を形成した。保護層用塗布液の詳細を表１に示す。得られた電子写真感光体を「感光体１５」とする。
【０１００】
（感光体１６の製造例）
感光体１の製造例と同様に電荷発生層まで形成した後、式（Ｅ−１）で示される化合物７２部（電荷輸送物質）、式（Ｅ−２）で示される化合物８部（電荷輸送物質）、ポリカーボネート樹脂（商品名：ユーピロンＺ４００、三菱エンジニアリングプラスチックス（株）製、ビスフェノールＺ型のポリカーボネート）１００部を、混合キシレン６００部およびジメトキシメタン２００部の混合溶剤に溶解させることによって、電荷輸送層用塗布液を調製した。この電荷輸送層用塗布液を前記電荷発生層上に浸漬塗布して塗膜を形成し、得られた塗膜を３０分間１００℃で乾燥させることによって、膜厚１８μｍの電荷輸送層を形成した。
【０１０１】
次に、感光体１の製造例と同様に膜厚５μｍの保護層を形成した。保護層用塗布液の詳細を表１に示す。得られた電子写真感光体を「感光体１６」とする。
【０１０２】
（感光体１０１〜感光体１０４の製造例）
感光体１の製造例において（α）、（β）、（γ）、（δ）を表１に示すように変更した以外はすべて感光体１の製造例と同様にして電子写真感光体を作製した。詳細を表１に示す。得られた電子写真感光体を「感光体１０１〜感光体１０４」とする。
【０１０３】
【表１】
2017116841.tif 000018
【０１０４】
（実施例１）
・電子写真感光体の実機評価
（実施例Ａ−１）
感光体−１を、評価装置であるキヤノン（株）製の電子写真装置（複合機）（商品名：ｉＲ−ＡＤＶ  Ｃ５２５５）の改造機のシアンステーションに装着し、以下のように試験および評価を行った。
【０１０５】
〈画像評価〉
２３℃／５０％ＲＨ環境下で、上記評価装置のシアンステーションにおいて、電子写真感光体の暗部電位（Ｖｄ）が−７００Ｖ、明部電位（Ｖｌ）が−２００Ｖになるように帯電装置および画像露光装置の条件を設定し、電子写真感光体の初期電位を調整した。
次に、シアン濃度３０％のスクリーン画像をハーフトーン画像として出力し、画像欠陥が無いことを確認した。
【０１０６】
〈削れ性評価〉
２３℃／１０％ＲＨ環境下で、上記評価装置を設置して電子写真感光体の暗部電位（Ｖｄ）が−７００Ｖ、明部電位（Ｖｌ）が−２００Ｖになるように帯電装置および画像露光装置の条件を設定した。次に、Ａ４用紙横の印字率１％の画像（評価用チャート）を５枚間欠で２０００００枚出力した後に干渉膜厚計を用いて保護層の膜厚を測定し、削れ量を下記に示すように評価した。結果を表２に示す。
Ａ：２０００００枚耐久後の削れ量が２．５μｍ以下である。
Ｂ：２０００００枚耐久後の削れ量が２．５μｍより大きく、３．０μｍ以下である。
Ｃ：２０００００枚耐久後の削れ量が３．０μｍより大きく、３．５μｍ以下である。
Ｄ：２０００００枚耐久後の削れ量が４μｍ以上である。
【０１０７】
〈電位変動〉
２３℃／１０％ＲＨ環境下で、上記評価装置を設置して電子写真感光体の暗部電位（Ｖｄ）が−７００Ｖ、明部電位（Ｖｌ）が−２００Ｖになるように帯電装置および画像露光装置の条件を設定した。次に、Ａ４用紙横のシアン濃度３０％のスクリーン画像をハーフトーン画像として連続で１０００枚出力した後に明部電位の測定を行い、初期電位(−２００Ｖ)との差をΔＶｌとして計算し、下記のように評価した。
Ａ＋  ：ΔＶｌが２０Ｖ以下である。
Ａ：ΔＶｌが２０Ｖより大きく４０Ｖ以下である。
【０１０８】
【表２】
2017116841.tif 000019
【図１】
2017116841.tif 000024